(57)【特許請求の範囲】
【請求項１】
塩化ビニル系樹脂１００重量部に、（ａ）下記〔化１〕の一般式（Ｉ）で表される環状有機リン酸エステル化合物０．００１〜１０重量部及び（ｂ）熱分解型有機発泡剤０．１〜１０重量部を配合してなる塩化ビニル系発泡性樹脂組成物。
【化１】
0003712309.tif 000015
【請求項２】
上記一般式（Ｉ）において、Ｍがアルカリ金属原子または亜鉛原子である請求項１記載の塩化ビニル系発泡性樹脂組成物。
【請求項３】
更に、（ｃ）可塑剤２０〜１５０重量部を配合した請求項１又は２記載の塩化ビニル系発泡性樹脂組成物。
【請求項４】
壁紙用として用いられる請求項３記載の塩化ビニル系発泡性樹脂組成物。
【発明の詳細な説明】
【０００１】
【発明の属する技術分野】
本発明は、塩化ビニル系発泡性樹脂組成物に関し、詳しくは、塩化ビニル系樹脂に特定の環状有機リン酸エステル化合物及び熱分解型有機発泡剤を配合してなる、着色性が良好であり、均一な発泡セルを有し、かつ、抗菌性を有する成形品を与えることのできる、特に壁紙用に好適な塩化ビニル系発泡性樹脂組成物に関する。
【０００２】
【従来の技術及び発明が解決しようとする課題】
塩化ビニル系樹脂は、比較的安価であり、良好な物理的、化学的性質を有しているため、発泡成型品として壁紙、レザー、クッション材などの家具製品、自動車用品等に適用するには好適な材料である。
【０００３】
かかる発泡成型品は、一般に塩化ビニル樹脂に発泡剤、安定剤及び必要に応じて可塑剤等を配合して、紙や布などにコーティングした後、熱を加えてゲル化し成型したり、カレンダー、押出し、射出成形法などにより成型することによって製造される。このような発泡成型品においては、熱および光による変色の少ないこと、均一な発泡セルを有することが要求される。
【０００４】
また、可塑剤を配合した発泡成型品においては、可塑剤を養分として黴および細菌類が繁殖しやすいことが知られており、病院等の医療設備だけではなく、家庭においても、壁面に黴あるいは病原菌が繁殖してアレルギー症状を引き起こしたり病原菌に感染することを防止するために、壁紙に抗菌性を付与することが要望されていた。
【０００５】
発泡セルを均一なものとするためにアルカリ金属カルボン酸塩を用いることは知られており、例えば、特開昭５４−１２９０５７号公報等には、アルカリ金属カルボン酸塩およびメタクリル酸エステルのポリマーを添加することが提案されているが、その効果は未だ不十分であり、また、多量に用いた場合には成型品に着色を与える欠点があり、実用上は満足できるものではなかった。
【０００６】
また、抗菌性を付与するために、無機および有機の抗菌剤を添加することも提案されているが、従来の用いられていたこれらの抗菌剤による抗菌作用はいまだ満足のいくものではないばかりでなく、銀を用いたものは光による変色が著しい欠点があり、また、有機系抗菌剤は安定性に乏しいために、加工時あるいは使用時に高温に晒された場合または水分あるいは油分と接触した場合に分解したり、製品から逃失して効力を失うことが多く、満足できるものではなかった。
【０００７】
従って、本発明の目的は、着色性が良好であり、均一な発泡セルを有し、かつ、抗菌性を有する成型品を与えることができ、熱や光の作用に対して安定な、特に壁紙用に好適な塩化ビニル系発泡性樹脂組成物を提供することにある。
【０００８】
【課題を解決するための手段】
本発明者等は、鋭意検討を重ねた結果、特定の環状有機リン酸エステルまたはその金属塩が優れた抗菌性を示し、しかも、熱や光の作用に対する安定性を有し、製品の価値を損なうような着色がないばかりでなく、人体に対する安全性が大きいことを見出した。そして、この化合物を塩化ビニル系樹脂に熱分解型有機発泡剤とともに配合した塩化ビニル系発泡性樹脂組成物が、上記目的を達成し得ることを知見した。
【０００９】
本発明は、上記知見に基づきなされたもので、塩化ビニル系樹脂１００重量部に、（ａ）下記〔化２〕（前記〔化１〕と同じ）の一般式（Ｉ）で表される環状有機リン酸エステル化合物０．００１〜１０重量部及び（ｂ）熱分解型有機発泡剤０．００１〜１０重量部を配合してなる塩化ビニル系発泡性樹脂組成物を提供するものである。
【００１０】
【化２】
0003712309.tif 000002
【００１１】
【発明の実施の形態】
以下、本発明の塩化ビニル系発泡性樹脂組成物について詳述する。
本発明に用いられる（ａ）成分の上記一般式（Ｉ）で表される環状有機リン酸カステル化合物は、後述の塩化ビニル系樹脂に優れた抗菌性を付与する抗菌剤として用いられるものである。
【００１２】
上記一般式（Ｉ）において、R1、R2およびR3で表されるアルキル基としては、メチル、エチル、プロピル、イソプロピル、ブチル、第二ブチル、第三ブチル、アミル、第三アミル、ヘキシル、オクチル、２−エチルヘキシル、イソオクチル、第三オクチル、ノニル、デシル、ドデシル、トリデシル、イソトリデシル、テトラデシル、ヘキサデシル、オクタデシル等が挙げられる。
【００１３】
また、Ｍで表されるアルカリ金属としては、ナトリウム、カリウム、リチウム等があげられ、アルカリ土類金属としてはカルシウム、マグネシウム、バリウム、ストロンチウム等が挙げられ、特にＭがアルカリ金属原子または亜鉛原子であるものが効果が大きく好ましい。
【００１４】
従って、前記一般式（Ｉ）で表される環状有機リン酸エステル化合物の具体例としては、下記〔化３〕〜〔化１０〕に示す化合物Ｎｏ．１〜Ｎｏ．８等が挙げられる。
【００１５】
【化３】
0003712309.tif 000003
【００１６】
【化４】
0003712309.tif 000004
【００１７】
【化５】
0003712309.tif 000005
【００１８】
【化６】
0003712309.tif 000006
【００１９】
【化７】
0003712309.tif 000007
【００２０】
【化８】
0003712309.tif 000008
【００２１】
【化９】
0003712309.tif 000009
【００２２】
【化１０】
0003712309.tif 000010
【００２３】
上記環状有機リン酸エステル化合物の配合量は、塩化ビニル系樹脂１００重量部に対して、０．００１〜１０重量部、好ましくは０．１〜５重量部であり、該配合量が０．００１重量部未満では十分な効果が得られず、１０重量部を超えても配合量に見合う効果が得られず経済的に不利となる。
【００２４】
また、本発明に用いられる（ｂ）成分の熱分解型有機発泡剤としては、例えばＮ，Ｎ’−ジニトロソペンタメチレンテトラミン、アゾジカルボンアミド、ｐ，ｐ’−ビス（ベンゼンスルホニルヒドラジド）エーテル、ｐ−トルエンスルホニルヒドラジド等があげられる。
【００２５】
上記有機発泡剤の配合量は、塩化ビニル系樹脂１００重量部に対して、０．１〜１０重量部、好ましくは０．５〜５重量部であり、該配合量が０．１重量部未満では十分な効果が得られず、１０重量部を超えるとセルの均一性が損なわれてしまう。
【００２６】
本発明に用いられる塩化ビニル系樹脂としては、塩化ビニル単独重合体、塩化ビニル−酢酸ビニル共重合体、塩化ビニル−エチレン共重合体、塩化ビニル−エチレン−酢酸ビニル共重合体などの塩化ビニル系共重合体；エチレン−酢酸ビニル共重合体又はエチレン−プロピレン系共重合体などに塩化ビニルをグラフト重合させた塩化ビニル系グラフト共重合体などが挙げられ、その平均重合度（ＪＩＳ  Ｋ−６７２１）が６００〜１８００の範囲のものが好ましい。
【００２７】
本発明の組成物には、更に（ｃ）成分として、可塑剤を配合することができ、該可塑剤が配合された軟質成型品に成形されて用いられる場合が多く、特に、壁紙として用いる場合には可塑剤を配合することが必須となる。上記可塑剤としては、塩化ビニル系樹脂に用いられる通常の可塑剤を使用することができ、例えば、フタル酸ジ−ｎ−ブチル、フタル酸ジ−ｎ−オクチル、フタル酸ジ−２−エチルヘキシル、フタル酸ジイソオクチル、フタル酸オクチルデシル、フタル酸ジイソデシル、フタル酸ジＣ7-9 混合アルキル、フタル酸ブチルベンジル、イソフタル酸ジ−２−エチルヘキシル等のフタル酸系可塑剤、アジピン酸ジ−２−エチルヘキシル、アジピン酸ジイソデシル、アゼライン酸ジ−２−エチルヘキシル、セバシン酸ジブチル、セバシン酸ジ−２−エチルヘキシル等の脂肪酸エステル系可塑剤、リン酸トリブチル、リン酸トリ−２−エチルヘキシル、リン酸トリクレジル、リン酸トリキシリル等のリン酸エステル系可塑剤、塩素化パラフィン、塩素化脂肪酸エステル等の塩素系可塑剤、エポキシ系可塑剤、ポリエステル系可塑剤等があげられ、これらの一種又は二種以上を混合して使用することができる。
【００２８】
上記可塑剤の配合量は塩化ビニル系樹脂１００重量部に対して２０〜１５０重量部、特に３０〜１００重量部とするのが好ましく、該配合量が２０重量部未満では柔軟性が不十分となり、また、１５０重量部を超えると柔らかくなりすぎて良好な成型品を得ることが困難となる。
【００２９】
また、本発明の組成物には、通常塩化ビニル系樹脂に用いられる、金属石ケン系安定剤、有機錫系安定剤、無機金属塩系安定剤、有機ホスファイト化合物、エポキシ化合物、有機系安定化助剤等の安定剤が添加されてもよい。
【００３０】
上記金属石ケン系安定剤としては、Ｉａ族、IIａ族、IIｂ族金属または鉛のカルボン酸塩およびフェノラート類があげられる。また、該安定剤を構成する金属成分の例としてはLi, Na, K, Mg, Ca,Ba, Sr, Zn, Cd, Pb等があげられ、カルボン酸及びフェノール類としては以下に示すものが使用できる。
【００３１】
即ち、上記カルボン酸としては、例えば、酢酸酸、プロピオン酸、酪酸、吉草酸、カプロン酸、エナント酸、カプリル酸、ネオ酸、２−エチルヘキシル酸、ペラルゴン酸、カプリン酸、ウンデカン酸、ラウリン酸、トリデカン酸、ミリスチン酸、パルミチン酸、イソステアリン酸、ステアリン酸、１２−ヒドロキシステアリン酸、ベヘン酸、モンタン酸、安息香酸、モノクロル安息香酸、ｐ−第三ブチル安息香酸、ジメチルヒドロキシ安息香酸、３，５−第三ブチル−４−ヒドロキシ安息香酸、トルイル酸、ジメチル安息香酸、エチル安息香酸、クミン酸、ｎ−プロピル安息香酸、アミノ安息香酸、Ｎ，Ｎ−ジメチル安息香酸、アセトキシ安息香酸、サリチル酸、ｐ−第三オクチルサリチル酸、オレイン酸、エライジン酸、リノール酸、リノレン酸、チオグリコール酸、メルカプトプロピオン酸、オクチルメルカプトプロピオン酸などの一価カルボン酸、シュウ酸、マロン酸、コハク酸、グルタル酸、アジピン酸、ピメリン酸、スベリン酸、アゼライン酸、セバチン酸、フタル酸、イソフタル酸、テレフタル酸、オキシフタル酸、クロルフタル酸、アミノフタル酸、マレイン酸、フマール酸、シトラゴン酸、メタコン酸、イタコン酸、アコニット酸、チオジプロピオン酸、等の二価カルボン酸のモノエステル又はモノアマイド化合物、ヘミメリット酸、トリメリット酸、メロファン酸、ピロメリット酸、メリット酸等の三価又は四価カルボン酸のジ又はトリエステル化合物があげられる。
【００３２】
また、上記フェノール類としては、例えば、第三ブチルフェノール、ノニルフェノール、ジノニルフェノール、混合モノ・ジノニルフェノール、シクロヘキシルフェノール、フェニルフェノール、オクチルフェノール、フェノール、クレゾール、キシレノール、ｎ−ブチルフェノール、イソアミルフェノール、エチルフェノール、イソプロピルフェノール、イソオクチルフェノール、２−エチルヘキシルフェノール、第三ノニルフェノール、デシルフェノール、第三オクチルフェノール、イソヘキシルフェノール、オクタデシルフェノール、ジイソブチルフェノール、メチルプロピルフェノール、ジアミルフェノール、メチルイソヘキシルフェノール、メチル第三オクチルフェノール等があげられる。
【００３３】
また、上記金属石ケン系安定剤は、正塩、酸性塩あるいは塩基性塩のいずれでもよく、さらには、いわゆる過塩基性塩であってもよい。
【００３４】
上記有機錫系安定剤としては、カルボキシレート類およびメルカプタイド類があげられる。
【００３５】
上記無機金属塩系安定剤としては、金属石ケンを形成するのと同種の金属のリン酸塩、亜リン酸塩、珪酸塩、硫酸塩、塩酸塩、過塩素酸塩があげられ、これらは正塩であっても塩基性塩であってもよい。また、アルミノ珪酸塩（ゼオライト類）、いわゆるハイドロタルサイト類似化合物として知られている水酸化マグネシウム／水酸化アルミニウムの塩基性複合炭酸塩（水酸化マグネシウムの一部または全部を亜鉛および／またはリチウムで置換したものを含む）およびこの複合炭酸塩の炭酸根の一部または全部を過塩素酸で置換したもの等の複塩であってもよい。
【００３６】
上記有機ホスファイト化合物としては、トリデシルホスファイト、トリラウリルホスファイト、ジブチルアシドホスファイト、ジラウリルアシドホスファイト、２−エチルヘキシルジフェニルホスファイト、フェニルジイソデシルホスファイト、ジフェニルデシルホスファイト、トリフェニルホスファイト、トリス（２，４−ジ−第三ブチルフェニル）ホスファイト、トリス（ノニルフェニル）ホスファイト、トリス（モノ／ジ混合ノニルフェニル）ホスファイト、ジフェニルアシドホスファイト、ジステアリルペンタエリスリトールジホスファイト、ジイソデシルペンタエリスリトールジホスファイト、ビス（２，４−ジ第三ブチルフェニル）ペンタエリスリトールジホスファイト、ビス（２，４−ジクミルフェニル）ペンタエリスリトールジホスファイト、ビス（２，６−ジ第三ブチル−４−メチルフェニル）ペンタエリスリトールジホスファイト、ビス（２，４，６−トリ第三ブチルフェニル）ペンタエリスリトールジホスファイト、フェニル−４，４’−イソプロピリデンジフエノール・ペンタエリスリトールジホスファイト、ヘキサ（トリデシル）−１，１，３−トリス（２’−メチル−５’−第三ブチル−４’−ヒドロキシフェニル）ブタントリホスファイト、テトラ（Ｃ12〜Ｃ15混合アルキル）−４，４’−イソプロピリデンジフェニルジホスファイト、テトラ（トリデシル）−４，４’−ｎ−ブチリデンビス（２−第三ブチル−５−メチルフェノール）ジホスファイト、水素化−４，４’−イソプロピリデンジフェノールポリホスファイト、４，４’−メチレンビス（４，６−ジ−第三ブチルフェニル）オクチルホスファイト等があげられる。
【００３７】
上記エポキシ化合物としては、エポキシ化大豆油、エポキシ化アマニ油、エポキシ化牛脂油、エポキシ化魚油、エポキシ化トール油脂肪酸エステル、エポキシ化ヒマシ油、エポキシ化サフラワー油、エポキシ化ポリブタジェン、エポキシ化アマニ油脂肪酸ブチル、エポキシ化ステアリン酸メチル，−ブチル，−２−エチルヘキシル，−ステアリル、トリス（エポキシプロピル）イソシアヌレート、３−（２−キセノキシ）−１，２−エポキシプロパン、ピスフェノールＡジグリシジルエーテル、ビニルシクロヘキセンジエポキサイド、ジシクロペンタジエンジエポキサイド、３，４−エポキシシクロヘキシル−６−メチルエポキシシクロヘキサンカルボキシレート等があげられる。
【００３８】
上記有機系安定化助剤としては、ペンタエリスリトール、ジペンタエリスリトール、ジペンタエリスリトールアジペート、トリメチロールプロパン、ソルビトール等のポリオール類；アミノクロトン酸エステル類；ジベンゾイルメタン、ピバロイルベンゾイルメタン、パルミトイルベンゾイルメタン、ステアロイルベンゾイルメタン等のβ−ジケトン化合物類およびこれらの金属錯塩；アセト酢酸エステル類；メラミン、ジブチルアミノジチオールトリアジン、ジフェニルチオ尿素等の窒素化合物等があげられる。
【００３９】
これらの安定剤は単独または複数を組み合わせて使用することができ、また、その添加量は特に限定されず、塩化ビニル系樹脂を安定化しえるのに十分な量が適宜用いられる。
【００４０】
また、本発明の組成物には強度を高めたり、白色度を向上させるために充填剤を配合することもできる。該充填剤としては、二酸化チタン、炭酸カルシウム、硫酸カルシウム、亜硫酸カルシウム、炭酸マグネシウム、硫酸バリウム、水酸化アルミニウム、タルク、アスベスト、カオリン、クレー及びシリカ等があげられる。
【００４１】
また、本発明の組成物には、公知の無機系および／または有機系の抗菌剤、防黴剤を併用することによって、その効果を増強しおよび／または抗菌スペクトルをより広範なものとすることもできる。
【００４２】
上記の無機系の抗菌剤、防黴剤としては、例えば、銀、銅等の抗菌性および／または防黴性を付与しえる金属、またはその酸化物、水酸化物、リン酸塩、チオスルファート塩、ケイ酸塩ならびにこれらを担持させた無機化合物があげられ、より具体的には銀または銅ゼオライト類、銀リン酸ジルコニウム、銀ハイドロキシアパタイト、銀リン酸塩ガラス、銀リン酸塩セラミックス、銀リン酸カルシウム等として市販されているものがあげられる。
【００４３】
また、上記の有機系の抗菌剤としては、有機窒素硫黄系抗菌剤、有機ブロム系抗菌剤、有機窒素系抗菌剤、その他の抗菌剤などがあげられ、具体的には、上記有機窒素硫黄系抗菌剤としてはメチレンビスチオシアネート等のアルキレンビスチオシアネート化合物、５−クロル−２−メチル−４−イソチアゾリン−３−オン、２−オクチル−４−イソチアゾリン−３−オン、４，５−ジクロル−２−オクチル−４−イソチアゾリン−３−オン等のイソチアゾリン化合物、クロラミンＴ、Ｎ，Ｎ−ジメチル−Ｎ’−（フルオロジクロルメチルチオ）−Ｎ’−フェニルスルファミド等のスルホンアミド化合物、２−（４−チオシアノメチルチオ）ベンゾチアゾール２−メルカプトベンゾチアゾール等のチアゾール化合物、２−ピリジンチオール−１−オキシドおよびその金属塩、２−（４−チアゾリル）ベンツイミダゾール、３，５−ジメチル−１，３，５−２Ｈ−テトラヒドロチアジアジン−２−チオン、Ｎ−（フルオロジクロルメチルチオ）フタルイミド、ジチオ−２，２’−ビス（ベンズメチルアミド）等があげられ、また上記有機ブロム系抗菌剤としては、２−ブロモ−２−ニトロプロパン−１，３−ジオール、１，１−ジブロモ−１−ニトロ−２−プロパノール、２，２−ジブロモ−２−ニトロエタノール、２−ブロモ−２−ニトロ−１，３−ジアセトキシプロパン、β−ブロモ−β−ニトロスチレン５−ブロモ−５−ニトロ−１，３−ジオキサン等の有機ブロモニトロ化合物、２，２−ジブロモ−３−シアノプロピオンアミド等の有機ブロモシアノ化合物、１，２−ビス（ブロモアセトキシ）エタン、１，４−ビス（ブロモアセトキシ）−２−ブテン、ブロモアセトアミド等のブロモ酢酸化合物、ビストリブロモメチルスルホン等の有機ブロモスルホン化合物等があげられ、また上記有機窒素系抗菌剤としては、ヘキサヒドロ−１，３，５−トリエテニル−ｓ−トリアジン、ヘキサヒドロ−１，３，５−トリス（２−ヒドロキシエチル）−ｓ−トリアジン等のｓ−トリアジン化合物、Ｎ，４−ジヒドロキシ−α−オキソベンゼンエタンイミドイルクロライド、α−クロロ−Ｏ−アセトキシベンズアルドキシム等のハロゲン化オキシム化合物、トリクロロイソシアヌレート、ジクロロイイソシアヌル酸ナトトリウム等の塩素化イソシアヌル酸化合物、塩化ベンザルコニウム、塩化デカリニウム等の第４級アンモニウム化合物、２−メチルカルボニルアミノベンツイミダゾール等のカルバミン酸化合物、１−〔２−（２，４−ジクロロフェニル）〕−２’−〔（２，４−ジクロロフェニル）メトキシ〕エチル−３−（２−フェニルエチル）−１Ｈ−イミダゾリウムクロライド等のイミダゾール化合物、２−クロルアセトアミド等のアミド化合物、Ｎ−（２−ヒドロキシプロピル）アミノメタノール、２−（ヒドロキシメチルアミノ）エタノール等のアミノアルコール化合物、２，４，５，６−テトラクロロイソフタロニトリル等のニトリル化合物があげられる。
【００４４】
その他、本発明の組成物には、得ようとする成型品の物理的特性を阻害しない範囲で、着色剤、難燃剤、酸化防止剤、帯電防止剤、光安定剤等を適宜添加しても良い。
【００４５】
本発明の組成物は、通常公知の方法により調製され、該組成物を用いて通常公知の成形方法により発泡成型品を得ることができる。
【００４６】
本発明の組成物を用いて得られた発泡成型品は、壁紙、レザー、クッション材等の家具製品、自動車用品等の用途に用いられ、特に壁紙に好適に用いられる。
【実施例】
以下、実施例によって本発明をさらに詳細に説明するが、本発明は下記の実施例によって制限を受けるものではない。尚、以下で用いる化合物Ｎｏ．１〜Ｎｏ．８は、前記環状有機リン酸エステル化合物として例示した化合物である。
【００４７】
〔実施例１〕
次の配合物を擂潰機を使用し２０分間混合し、均一なペーストゾルを作成した。このペーストゾルを難燃紙上に０．１８mm厚になるように塗布し、１４０℃のオーブン中で１分間セミキュアーした後２２０℃で３０〜７０秒間加熱し、発泡体を作成した。得られた発泡体の発泡倍率（３０、５０及び７０秒後）、発泡セルの状態（７０秒加熱後）を観察した。発泡セルの状態は１０段階で評価し、数字の少ない程セルが微細かつ均一であることを示す。また、７０秒加熱後の発泡体をデューパネルウェザロメーター中に入れ、２４時間照射後の着色をデジタルカラーメーターで測定し、照射前後の色差（ΔＥ）を求めた。それらの結果を下記〔表１〕に示す。
さらに、この７０秒加熱後の発泡体から４０mm×４０mmの試験片を切取り、この試験片を用いて、細菌類（下記〔表２〕中の菌１〜４）および真菌類（下記〔表２〕中の菌５〜８）についてそれぞれ下記の方法によって抗菌性を評価した。それらの結果を下記〔表２〕に示す。
細菌類：試験片上に菌培養液を塗布し、ポリエチレン製のラップフィルムを密着させ、３５℃で２日間培養後の菌数を測定し、下記の基準で評価した。
◎：試験前の菌数の０．１％未満しか生存していないもの。
○：試験前の菌数の０．１％以上１％未満が生存しているもの。
△：試験前の菌数の１％以上１０％未満が生存しているもの。
×：試験前の菌数の１０％以上が生存しているもの。
真菌類：試験片をシャーレ中央に置き、試験片が薄く覆われるように普通寒天培地を流し込み、寒天培地の上に菌の培養液を塗布した後３５℃で２週間培養し、菌の発育状況を観察し、その結果を次の基準で評価した。
◎：試験片の上部に菌の発育のないもの。
○：試験片上に発育した菌が表面積の３０％未満であるもの。
△：試験片上に発育した菌が表面積の３０％以上７０％未満であるもの。
×：試験片上に発育した菌が表面積の７０％以上であるもの。
【００４８】
（配合）                                          重量部
ＰＶＣ（PSL-280 鐘淵化学製)                     １００
ジオクチルフタレート                              ６０
炭酸カルシウム（Ｈ）                            １００
二酸化チタン（Ｒ）                                １５
アゾジカーボンアミド                                ３
ミネラルスピリット                                  ７
オクチル酸亜鉛                                      １．５
ハイドロタルサイト（協和化学製ＤＨＴ−４Ａ）        １
酢酸亜鉛                                            ０．５
試験化合物（下記〔表１〕参照）                      １．５
【００４９】
【表１】
0003712309.tif 000011
【００５０】
【表２】
0003712309.tif 000012
【００５１】
〔実施例２〕
次の配合により実施例１と同様にして、ペーストゾル及び試験片を作成し、実施例１と同様の試験を行った。それらの結果を下記〔表３〕および〔表４〕に示す。
（配合）                                          重量部
ＰＶＣ（PX-QLT住友化学製)                       １００
ジオクチルフタレート                              ５５
エポキシ化大豆油                                    ５
炭酸カルシウム（Ｈ）                              ６０
二酸化チタン（Ｒ）                                １５
三酸化アンチモン                                    ２
ビス（ベンゼンスルホニルヒドラジド）エーテル        ３
ミネラルスピリット                                １０
亜鉛オクトエート                                    ２
過塩基性バリウムオレートカーボネート                １．５
試験化合物（下記〔表３〕参照）                      １
【００５２】
【表３】
0003712309.tif 000013
【００５３】
【表４】
0003712309.tif 000014
【００５４】
上記の各表に示したように、本発明に係る前記一般式（Ｉ）の環状有機リン酸エステル化合物および熱分解型有機発泡剤を配合した場合（実施例１−１〜１−８、２−１〜２−８）は、発泡促進効果を奏するとともに、発泡セルの均一性を著しく向上させるばかりでなく、各種の菌に対して優れた抗菌性を示し、しかも、銀系無機抗菌剤を用いた場合（比較例１−２、２−２）のような変色もないことが明らかである。
【００５５】
【発明の効果】
本発明の塩化ビニル系樹脂組成物は、セルが均一で、着色変化が少なく、しかも、優れた抗菌性を有する発泡体を与えることができる。特に、本発明の塩化ビニル系樹脂組成物は、優れた抗菌性を有する点から、壁紙用途等に適している。